(57)【要約】【課題】軽量化が可能で他の基材と接合する際のハンドリング性が良く、しかも発泡ポリイミド成形体自体のアウトガスが少なくアウトガス特性が良好な発泡ポリイミド構造体を提供する。ことである。【解決手段】３００℃より高いガラス転移温度を有するポリイミドからなる発泡成形体の片面あるいは両面に有機系あるいは無機系の粘着材あるいは接着剤を積層した発泡ポリイミド構造体、前記の発泡成形体の片面あるいは両面に有機系あるいは無機系の粘着材あるいは接着剤を介して、金属材料、有機材料あるいは無機材料を積層した発泡ポリイミド構造体、前記の発泡成形体の片面あるいは両面に、有機系あるいは無機系の粘着材あるいは接着剤を積層する発泡ポリイミド構造体の製法。【選択図】              なし【特許請求の範囲】
【請求項１】
３００℃より高いガラス転移温度を有するポリイミドからなる発泡成形体の片面あるいは両面に有機系あるいは無機系の粘着材あるいは接着剤を積層した発泡ポリイミド構造体。
【請求項２】
粘着材あるいは接着剤が、表面にタック性を有する請求項１に記載の発泡ポリイミド構造体。
【請求項３】
発泡成形体が、シ−ト状である請求項１に記載の発泡ポリイミド構造体。
【請求項４】
発泡成形体が、１．５〜２００倍（密度９００〜７．５ｋｇ／ｍ３に相当する。）の発泡倍率を有するものである請求項１に記載の発泡ポリイミド構造体。
【請求項５】
発泡成形体が、連続孔を形成しているものである請求項１に記載の発泡ポリイミド構造体。
【請求項６】
３００℃より高いガラス転移温度を有するポリイミドからなる発泡成形体の片面あるいは両面に有機系あるいは無機系の粘着材あるいは接着剤を介して、金属材料、有機材料あるいは無機材料を積層した発泡ポリイミド構造体。
【請求項７】
有機系あるいは無機系の粘着材あるいは接着剤が、金属材料、有機材料あるいは無機材料を積層後に１００℃以上の耐熱温度を有する請求項６に記載の発泡ポリイミド構造体。
【請求項８】
３００℃より高いガラス転移温度を有するポリイミドからなる発泡成形体の片面あるいは両面に、有機系あるいは無機系の粘着材あるいは接着剤を積層する発泡ポリイミド構造体の製法。
【請求項９】
有機系あるいは無機系の粘着材あるいは接着剤が、フィルム状である請求項８に記載の発泡ポリイミド構造体の製法。
【発明の詳細な説明】
【技術分野】
【０００１】
この発明は、発泡ポリイミド構造体およびその製法に関し、さらに詳しくは発泡ポリイミド成形体に他の基材と接合可能ならしめた発泡ポリイミド構造体、該発泡成形体に他の基材を接合した発泡ポリイミド構造体、および他の基材と接合可能な発泡ポリイミド構造体の製法に関する。
【背景技術】
【０００２】
従来、合成樹脂発泡体としては、ポリウレタン系、ポリスチレン系、ポリオレフィン系の発泡体が広く使用されている。
また、耐熱性発泡体として、ポリイミド系発泡体が種々検討されている（例えば、特許文献１、特許文献２参照。）。
特に、ガラス転移温度が３００℃以上のポリイミドからなる発泡ポリイミドが提案された（例えば、特許文献３参照。）。
また、前記の発泡ポリイミドの発泡倍率を制御した発泡ポリイミドおよびその製法が提案された（例えば、特許文献４参照。）。
一方、従来の発泡体の成形加工性を改良した吸音・緩衝材が提案された（例えば、特許文献５参照。）。
【０００３】
【特許文献１】特開平２−２４３２６号公報（第１頁）
【特許文献２】特開平４−２１１４４０号公報（第１頁）
【特許文献３】特開２００２−０１２６８８号公報（第１頁）
【特許文献４】特開２００３−０８２１００号公報（第１頁）
【特許文献５】特開平１１−２１０１０８号公報（第１頁）
【発明の開示】
【発明が解決しようとする課題】
【０００４】
しかし、ウレタン系、ポリスチレン系、ポリオレフィン系の発泡体はいずれも１００℃程度の耐熱性しかなく、また発泡倍率を大きくすることが困難であり軽量化の点でも問題がある。
また、従来の発泡ポリイミドは、使用するテトラカルボン酸成分、ジアミンおよび添加剤によるアウトガスの問題が指摘されている。
そして、前記の文献に記載された発泡ポリイミドは、耐熱温度の指標となるＴｇが比較的低いもので、さらなる耐熱性要求がある場合には不十分である。
さらに、高耐熱性の発泡ポリイミドは、そのままでは他の基材と接合することができない。
従って、この発明の目的は、軽量化が可能で他の基材と接合する際のハンドリング性が良く、しかも発泡ポリイミド成形体自体の耐熱性が高く、アウトガスが少なくアウトガス特性が良好な発泡ポリイミド構造体を提供することである。
【課題を解決するための手段】
【０００５】
この発明は、３００℃より高いガラス転移温度を有するポリイミドからなる発泡成形体の片面あるいは両面に有機系あるいは無機系の粘着材あるいは接着剤を積層した発泡ポリイミド構造体に関する。
また、この発明は、３００℃より高いガラス転移温度を有するポリイミドからなる発泡成形体の片面あるいは両面に有機系あるいは無機系の粘着材あるいは接着剤を介して、金属材料、有機材料あるいは無機材料を積層した発泡ポリイミド構造体に関する。
さらに、この発明は、３００℃より高いガラス転移温度を有するポリイミドからなる発泡成形体の片面あるいは両面に、有機系あるいは無機系の粘着材あるいは接着剤を積層する発泡ポリイミド構造体の製法に関する。
【発明の効果】
【０００６】
この発明の発泡ポリイミド構造体は、他の基材と接合時のハンドリング性が良好で、発泡ポリイミド成形体自体の耐熱性が高く、アウトガスが少なくアウトガス特性が良好である。
またこの発明の発泡ポリイミド構造体の製法は、前記の特長を有する発泡ポリイミド構造体を提供することを可能とする。
【発明を実施するための最良の形態】
【０００７】
この発明の実施の形態を次に示す。
１）粘着材あるいは接着剤が、表面にタック性を有する上記の発泡ポリイミド構造体。
２）発泡成形体が、シ−ト状である上記の発泡ポリイミド構造体。
３）発泡成形体が、１．５〜２００倍（密度９００〜７．５ｋｇ／ｍ３に相当する。）の発泡倍率を有するものである上記の発泡ポリイミド構造体。
４）発泡体が、連続孔を形成しているものである上記の発泡ポリイミド構造体。
５）有機系あるいは無機系の粘着材あるいは接着剤が、有機材料あるいは無機材料を積層後に１００℃以上の耐熱温度を有する上記の発泡ポリイミド構造体。
６）有機系あるいは無機系の粘着材あるいは接着剤が、フィルム状である上記の発泡ポリイミド構造体の製法。
【０００８】
この発明におけるポリイミドからなる発泡成形体は、ガラス転移温度が３００℃より高いポリイミドからなり、シ−ト状、箱状、立方体状、球状、棒状などなどの任意の形状、好適にはシ−ト状に成形したものである。前記の発泡成形体としては、発泡倍率が１．５〜２００倍（密度９００〜７．５ｋｇ／ｍ３に相当する。）、特に２０〜２００倍（密度６７．５〜６．７５ｋｇ／ｍ３に相当する。）の発泡ポリイミドをシ−ト状に成形したものが好ましく、場合によっては一軸プレスによって、特に３００℃以上４５０℃以下の温度で、圧縮加工して、発泡倍率を制御した発泡ポリイミド成形体であってもよい。
【０００９】
前記の発泡ポリイミドは、芳香族テトラカルボン酸成分、好適には非対象性芳香族テトラカルボン酸性分、特に２，３，３’，４’−ビフェニルテトラカルボン酸成分を必須成分とし、テトラカルボン酸成分として、その５０〜１００モル％が２，３，３’，４’−ビフェニルテトラカルボン酸成分であってテトラカルボン酸とその炭素数４以下の低級一級アルコ−ルのモノおよび／またはジエステルとの混合体であり、炭素数４以下の低級一級アルコ−ルによって一部モノエステル化および／またはジエステル化された芳香族テトラカルボン酸成分と芳香族ジアミンおよびアミン成分中０．１〜１０モル％のジアミノシロキサンを必須成分とするアミン化合物混合体とを、テトラカルボン酸成分に対してアミノ基総量が略２：１となる割合で分子分散した固体状態のモノマ−塩であるポリイミド前駆体を加熱してイミド化および発泡させることによって得ることができる。
【００１０】
前記の発泡ポリイミドは、好適には次の工程によって得ることができる。
すなわち、先ず２，３，３’，４’−ビフェニルテトラカルボン酸二無水物（以下、ａ−ＢＰＤＡと略記することもある。）および／または２，２’，３，３’−ビフェニルテトラカルボン酸二無水物（以下、い−ＢＰＤＡと略記することもある。）のハ−フエステルとジアミン、例えば、ｐ−フェニレンジアミン（以下、ＰＰＤと略記することもある。）、４，４’−ジアミノジフェニルエ−テル（以下、ＯＤＡと略記することもある。）などの芳香族ジアミンを主とし、発泡均一化のための成分、例えばジアミノジシロキサンおよびさらに必要ならばテトラアミノビフェニルのような分子内に３個以上のアミノ基を有するアミン化合物、例えば芳香族トリアミン化合物または芳香族テトラアミン化合物を高分子量のポリイミドとなるような組成比でエステル化溶媒、例えばメタノ−ル、エタノ−ル、ｎ−プロパノ−ル、ｎ−ブタノ−ルなどの低級一級アルコ−ル、好適にはメタノ−ルあるいはエタノ−ルと均一混合し、溶解する第一の工程からなる。この際に、各成分の濃度はジアミン類等の溶解度限界までは可能であるが、全量中の溶媒を除く固形分量は１０％〜５０％程度までである。前記の組成を有するポリイミドは、耐熱性および耐放射線性が良好である。
【００１１】
この混合物には、１，２−ジメチルイミダゾ−ル、ベンズイミダゾ−ル、イソキノリン、置換ピリジンなどのイミド化触媒を加えてもよい。
また、他の公知の添加剤、例えば、無機フィラ−、無機あるいは有機顔料などを加えてもよい。
【００１２】
次いで、上記混合物を蒸発乾固し、粉末化を行う工程からなる。実験室的にはエバポレ−タ、工業的にはスプレ−ドライヤ−などで行う。この蒸発温度は１００℃未満好ましくは８０℃以下の状態が保たれることが好ましい。高温乾燥では発泡性が極端に低下する。乾燥の際、常圧でも、加圧下でも、あるいは減圧下でもよい。
【００１３】
次いで、適当なグリ−ン体を作成する工程からなる。例えば、室温での圧縮成形、スラリ−溶液として流延乾固、マイクロ波に不活性な容器への充填を行う。この際に、蓋はしなくともよい（すなわち、完全に固める必要はない。）。概略均一な状態のグリ−ン体であれば、発泡時の均一化は達成できる。
【００１４】
次いで、好適にはマイクロ波加熱によって加熱する。この際に、一般的には２．４５ＧＨｚで行う。これは日本の国内法（電波法）に基く。粉末重量当たりのマイクロ波出力を目安とすることが好ましい。これは実験を重ねることによって定義すべきである。例えば、１００ｇ／１ｋＷ程度で約１分で発泡を開始し、２〜３分で発泡は収束する。この状態では非常に脆い発泡体である。
【００１５】
上記成形体を熱風等の加熱により、２００℃程度から徐々に昇温する（一応の目安として、１００℃／１０分程度の昇温速度）。最終はＴｇ＋αの温度にて５〜６０分間、好適には１０分間程度加熱する。
上記の各工程によって加熱発泡することによって、形状は不定形とはなるが、均一な発泡状態の弾力性がありかつ復元力に優れた発泡体が得られる。この発泡体は連続孔を形成している。適当な形状に切断する事により各種用途向けの部材となり得る。
【００１６】
前記のテトラカルボン酸成分として、ａ−ＢＰＤＡ誘導体および／またはｉ−ＢＰＤＡが５０％以上であることが好ましい。酸成分として、３，３’，４，４’−ビフェニルテトラカルボン酸二無水物（以下、ｓ−ＢＰＤＡと略記することもある）あるいは、ピロメリット酸二無水物（以下、ＰＭＤＡと略記することもある）、３，３’，４，４’−ベンゾフェノンテトラカルボン酸二無水物（以下、ＢＴＤＡと略記することもある）、ビス（３，４−ジカルボキシフェニル）エ−テル二無水物、２，３，６，７−ナフタレンテトラカルボン酸二無水物、１，２，５，６−ナフタレンテトラカルボン酸二無水物、１，２，４，５−ナフタレンテトラカルボン酸二無水物、１，４，５，８−ナフタレンテトラカルボン酸二無水物、２，２−ビス（２，５−ジカルボキシフェニル）プロパン二無水物、１，１−ビス（２，３−ジカルボキシフェニル）エタン二無水物、１，１−ビス（３，４−ジカルボキシフェニル）スルホン二無水物、１，３−ビス（３，４−ジカルボキシフェニル）−１，１，３，３−テトラメチルジシロキサン二無水物などの芳香族テトラカルボン酸二無水物を好適には酸成分１００モル％中に０〜５０モル％程度の量で、得られるポリイミドのＴｇの調整、発泡倍率（使用量が増大すると低下する）の調整などを目的として使用してもよい。Ｔｇが大幅に変化しない限り一般的に使用されている酸成分はすべて使用可能である。
【００１７】
前記のジアミン成分としては、ベンゼン環が２つ（２核）のジアミンまでを主成分とすることが好ましく、これによって発泡ポリイミドのＴｇ３００以上を達成するためことが容易になる。多置換アミン成分は高温での発泡の収縮防止、発泡強度（発泡中に割れにくい）増大のために、必須なものではないが一部含まれている方が好ましい。ジアミノジシロキサンは界面活性剤的に作用し、発泡均一化のために０．１〜１０モル％の範囲、特に０．２〜５モル％使用することが好ましい。少量では発泡が均一化しづらく、多量ではＴｇ低下および熱安定性の低下をまねく。ジアミノポリシロキサンでも発泡の均一性は達成されるが海島構造をとり、高温下では分解しやすく耐熱性が低下し好ましくない。
【００１８】
前記の工程において、固体状態のポリイミド前駆体の加熱を、発泡のための加熱と熱固定（高分子量化）のための加熱の２段階とすることが好ましい。
また、前記の発泡ポリイミドの製法において、発泡のための加熱を、加熱均一性向上のためにマイクロ波加熱によって行うことが好ましい。この発泡の際に、ガスが通過する遮蔽版を置いて圧縮力を加えることにより、機械的緻密化を併せて行い発泡倍率を制御することが好ましい。
そして、熱固定（高分子量化）のための加熱を、発泡ポリイミドのガラス転移温度（Ｔｇ）以上の温度で行うことが好ましく、これによってポリイミド発泡体のアウトガス量を低減させることができる。
【００１９】
前記の発泡工程によって得られる発泡ポリイミドは、唯一の発泡ポリイミド（SOLIMIDE:INSPEC社販売）市販品のサンプル（Ｔｇ＝２５０℃）と比較して、Ｔｇで少なくとも５０℃高く、引張り強度で１０倍程度、復元力がかなり良好という明瞭な特長がある。
【００２０】
前記の工程においては、前記の発泡ポリイミド、好適には発泡倍率が５０以上（密度２７ｋｇ／ｍ３以下に相当する。）、特に１００〜２００倍（密度１３．５〜６．７５ｋｇ／ｍ３に相当する。）の発泡ポリイミドが得られる。この発泡ポリイミドから圧縮加工によって、発泡倍率を１．５〜１００倍（密度９００〜１３．５ｋｇ／ｍ３に相当する。）に制御してもよく、圧縮加工しなくてもよい。
前記の圧縮加工は、好適には発泡ポリイミドを一軸プレスによって行うことが好ましい。
前記の圧縮加工は、３００℃以上４５０℃以下の温度で行うことが好ましい。
前記の発泡体から任意の成形機、例えば切断機を使用して任意の形状、例えばシ−ト状、箱状、立方体状、球状、棒状、好適にはシ−ト状に成形してポリイミドからなる発泡成形体を得る。
【００２１】
前記の方法によれば、ガラス転移温度が３００℃より高いポリイミドからなり、発泡倍率が１．５〜２００倍（密度９００〜７．５ｋｇ／ｍ３に相当する。）であり、任意の形状を有する発泡ポリイミド、好適には厚みが０．１〜５０ｍｍのシ−ト状の発泡ポリイミド成形体、特に引張強度が０．０５〜３ＭＰａである発泡ポリイミド成形体を得ることができる。
【００２２】
また、２枚以上のポリイミド発泡成形体の１つには１つ以上の凹部および／または凸部を、他のポリイミド発泡体の少なくとも１つには前記の凹部および／または凸部に位置および形状が対応する凸部および／または凹部を設けて、凹部と凸部とを嵌め込んで接続して機械的に接合することによって、発泡ポリイミド成形体を得ることもできる。前記の凹部および／または凸部の位置および形状は、必要な強度および成形性の観点から、所定の位置および大きさを選択すればよい。
前記の方法によって機械的に接合した後圧縮加工するか、あるいは圧縮した後に接続することによって、元の形状の約２倍以上〜無限大まで形状を拡大することができる。この場合、２枚は同一形状でもよく接続する辺のみ同一形状でもよく、接続する辺の一部のみ同一形状であってもよい。
【００２３】
また、未圧縮あるいは一部圧縮加工した後の発泡体の１つに１つ以上の任意の形状の凹部をもう１つの同様の発泡体の１つに１つ以上の前記凹部と同一形状の凸部に穿って凹部と凸部を嵌め込んで接続した後、最終的に所望の発泡倍率となるように圧縮加工してもよく、あるいは所望の発泡倍率となるまで圧縮加工した後に前記と同様にして接続することによって２つ以上の発泡体を接続して形状を拡大することによって行うことができる。３つ以上の発泡体を接続する場合には、１辺に凹部（および／または凸部）を穿ち少なくとも反対側の辺に１つ以上の凸部（および／または凹部）を穿って３つ以上の発泡体を接続することができる。この操作を繰り返すことによって、長手方向あるいは長手方向と同時に長手方向と直角方向に４個以上の発泡体を接続して発泡ポリイミド成形体とすることもできる。
【００２４】
この発明の発泡ポリイミド構造体は、前記の発泡成形体の片面あるいは両面に有機系あるいは無機系の粘着材あるいは接着剤を積層することによって得られる。
前記の有機系あるいは無機系の粘着材あるいは接着剤としては、特に制限はなく一般に粘着剤あるいは接着剤として使用されているものが挙げられる。例えば、耐熱性を有する粘着剤あるいは接着剤として、一液性シリコンゴム粘着剤（商品名：ＲＴＶゴム  ＫＥ３４１７／信越シリコ−ン社製）、二液性シリコンゴム粘着剤（商品名：ＲＴＶゴム  ＫＥ１２０４／信越シリコ−ン社製）、二液性エポキシ接着剤（商品名：セメダイン  ハイス−パ−５／セメダイン社製）、二液性エポキシ接着剤（商品名：セメダイン  ＥＰ００１／セメダイン社製）、二液性ウレタン接着剤などを好適に使用することができる。
【００２５】
この発明の発泡ポリイミド構造体は、前記の粘着剤あるいは接着剤を、直接に発泡成形体あるいはその他基材に流延させる方法、あるいは支持フィルム上に流延して発泡成形体の片面あるいは両面など発泡成形体の少なくとも一部に積層することによって得ることができる。
【００２６】
この発明の発泡ポリイミド構造体は、軽量でアウトガスが少ないことが必要とされ、かつ耐熱性が必要とされる保温材料（例えば、航空機、ロケット用材料）や、耐放射線性に優れた特長を活かした原子力発電所の保温材料等に適用され、またこれらの分野に限らず耐熱性であり且つ難燃性断熱材、クッション材として広く使用することができる。
また、この発明によれば、発泡体の連続孔の表面に近い部分に粘着剤が浸透することによって、また表面がタック性を有す粘着剤付き発泡ポリイミド構造体と他の基材とを接合することによって、大きな密着性を示す発泡ポリイミド構造体を得ることができる。
【００２７】
実施例および比較例における物性測定法を以下に示す。
ガラス転移温度：ＤＳＣ（セイコ−電子工業社製、ＤＳＣ２２０Ｃ）を用い、Ｎ２雰囲気下、２０℃／分の昇温速度にて測定。
発泡倍率：真密度／見かけ密度より算出。
真密度は、同一組成のポリイミドフィルムを常法により作製し、密度勾配管を用いて測定した値を用いた。
アウトガス量は、ＴＤＳ分析によって求めた。
【００２８】
見かけ密度は、立方体または四角形シ−ト状に切断したものをノギスにより計測して体積を求め、また天秤により質量を計測し、質量／体積により求めた。
引張強度：テンシロン（東洋測器製ＵＴＭ−５Ｔ）を用い、ＡＳＴＭ  Ｄ３５７４（ＴｅｓｔＥ）により測定。
【００２９】
以下の記載において、各略号は次の化合物を意味する。
ａ−ＢＰＤＡ：２，３，３’，４’−ビフェニルテトラカルボン酸二無水物
ＢＴＤＡ：３，３’，４，４’−ベンゾフェノンテトラカルボン酸二無水物
ＰＰＤ：ｐ−フェニレンジアミン
ＯＤＡ：４，４’−ジアミノジフェニルエ−テル
ＤＡＤＳｉ：１，３−ビス（３−アミノプロピル）テトラメチルジシロキサン
ＤＭＺ：１，２−ジメチルイミダゾ−ル
【００３０】
参考例１
固体状態のポリイミド前駆体の製造
ガラス製容器中で、ａ−ＢＰＤＡ、ＢＴＤＡ、ＭｅＯＨ、触媒としてＤＭＺを仕込み、９０℃オイルバス中で還流させながら６０分間加熱攪拌を行い均一溶液とした。
次に、この反応液を３０℃まで冷却した後、ＰＰＤ、ＤＡＤＳｉ、ＭｅＯＨを加え均一溶液とした。
この溶液をエバポレ−タ−で濃縮し、更に、４０℃減圧乾燥器を用い乾燥し固形物を得た。更に、この固形物を、乳鉢を用いて粉砕して原料粉末とした。
【００３１】
発泡工程
固形物である前記の原料粉末を５ｍｍのスペ−サ−を使用し、圧縮成型機（Ｓ−３７．５  株式会社神藤金属工業所製）により、室温で圧縮成型し、この成型体を電子レンジ（ＭＯＨ：ミクロ電子製）を用い、３０００Ｗ、５分間のマイクロ波加熱を行い、発泡前駆体を得た。
次に、１８０℃に設定した加熱オ−ブンで５分間加熱後、３６０℃まで３６分かけて昇温し、３０分間加熱した。
得られた発泡体は、連続孔を形成してなり、発泡倍率１５０倍、見かけ密度９．０ｋｇ／ｍ3、ガラス転位温度（Ｔｇ）３７３℃で、アウトガスは０．１Ｐａ・ｌ／ｓ／ｇ（３００℃）、引張強度が約０．１ＭＰａであった。
【実施例１】
【００３２】
前記の発泡体をカットし、厚み約６ｍｍのポリイミド発泡体のシ−ト状物（長さ：１００ｍｍ、幅：８０ｍｍ）を作製した。
剥離シ−トとして厚さ０．２ｍｍのポリフルオロエチレン重合体フィルム上に５００μｍの一液性シリコンゴム粘着剤（商品名：ＲＴＶゴム  ＫＥ３４１７／信越シリコ−ン社製、耐熱温度：３００℃）をキャストした。キャスト後すぐにその上に、前記の発泡ポリイミドシ−トを積層した。室温で３時間硬化させて表面がタック性を示す粘着剤付き発泡ポリイミド構造体を得た。
この粘着剤付き発泡ポリイミド構造体から剥離シ−トを剥し、ステンレス製タンクの曲面など金属材料やガラスなどの無機材料、及びプラスチックなどの有機材料に貼り付けたところ良好な密着性を示した。
この発泡ポリイミド構造体は、発泡体と基材とを手で引張って引き剥がそうとしたところ、発泡体が千切れてしまうほど大きな密着性を示した。
【実施例２】
【００３３】
実施例１において、一液性シリコンゴム粘着剤を１ｍｍ厚みのアルミニウム板にキャストした他は同様にして、アルミニウム表面を有する発泡ポリイミド構造体を得た。
アルミニウム板とポリイミド発泡体とのシ−ト間の密着性は実施例１と同様に良好であった。
【実施例３】
【００３４】
実施例１において、一液性シリコンゴム粘着剤を１ｍｍ厚みのＣＦＲＰボ−ド（ＵＰＩＬＥＸ−ＡＤプリプレグ／宇部興産社製）にキャストした他は同様にして、ＣＦＲＰボ−ド表面を有する発泡ポリイミド構造体を得た。
ＣＦＲＰボ−ドとポリイミド発泡体のシ−ト間の密着性は実施例１と同様に良好であった。
【実施例４】
【００３５】
１ｍｍ厚みのアルミニウム板上に５００μｍのスペ−サ−を使用して二液性エポキシ接着剤（商品名：セメダイン  ＥＰ００１／セメダイン社製、耐熱温度：１２０℃）をキャストした。キャスト後すぐにその上に、前記の発泡ポリイミドシ−トを積層した。その後、室温で３時間硬化させてアルミニウム表面を有する発泡ポリイミド構造体を得た。
アルミニウム板とポリイミド発泡体のシ−ト間の密着性は実施例１と同様に良好であった。
実施例１〜４で得られた粘着剤（接着剤）付き発泡ポリイミド構造体をカッタ−で切断して断面を観察したところ、発泡体の連続孔の表面に近い部分にのみ粘着剤が浸透していた。
【００３６】
［比較例１］
市販のポリウレタン系発泡体から、厚み約６ｍｍのポリウレタンのシ−ト状物（長さ：１００ｍｍ、幅：８０ｍｍ）を作製した。
剥離シ−トとして厚さ０．２ｍｍのポリフルオロエチレン重合体フィルム上に５００μｍの一液性シリコンゴム粘着剤を使用し、実施例１と同様にして、粘着剤付き発泡ポリウレタン構造体を得た。
この粘着剤付き発泡ポリウレタン構造体は発泡体の発泡倍率が約４０倍であり、前記の発泡ポリイミド構造体の発泡体の発泡倍率に比較して約４倍の質量の重いものである。
【図面の簡単な説明】
【００３７】
【図１】図１は、この発明の一例の発泡ポリイミド構造体である。
【図２】図２は、この発明の他の一例である発泡ポリイミド構造体である。
【図３】図３は、この発明の他の一例である発泡ポリイミド構造体である。
【図４】図４は、この発明の他の一例である発泡ポリイミド構造体である。
【符号の説明】
【００３８】
１：発泡ポリイミド構造体
２：発泡ポリイミド成形体
３：粘着剤（あるいは接着剤）層
４：剥離シ−ト
５：金属、有機あるいは無機材料
【図１】
2005153424.tif 000002
【図２】
2005153424.tif 000003
【図３】
2005153424.tif 000004
【図４】
2005153424.tif 000005